(57)【要約】【課題】機械的強度が高く、通常使用での破壊に十分耐え得るホウ珪酸ガラスからなる医薬品容器を提供する。【解決手段】ガラス組成として、質量％で、ＳｉＯ２  ７０〜８０％、Ａｌ２Ｏ３  ３〜１０％、Ｂ２Ｏ３  ５〜１５％、Ｎａ２Ｏ  ３〜１０％、Ｋ２Ｏ  ０〜５％、ＣａＯ  ０〜５％、ＢａＯ  ０〜３％含有するホウ珪酸ガラスからなり、少なくとも容器の外表面にイオン交換処理による圧縮応力層が形成されていることを特徴とする。【選択図】なし【特許請求の範囲】
【請求項１】
ガラス組成として、質量％で、ＳｉＯ２  ７０〜８０％、Ａｌ２Ｏ３  ３〜１０％、Ｂ２Ｏ３  ５〜１５％、Ｎａ２Ｏ  ３〜１０％、Ｋ２Ｏ  ０〜５％、ＣａＯ  ０〜５％、ＢａＯ  ０〜３％含有するホウ珪酸ガラスからなり、少なくとも容器の外表面にイオン交換処理による圧縮応力層が形成されていることを特徴とする医薬品容器。
【請求項２】
圧縮応力層の深さが１５μｍ以上であることを特徴とする請求項１に記載の医薬品容器。
【請求項３】
圧縮応力層の圧縮応力値が２５０ＭＰａ以上であることを特徴とする請求項１又は２に記載の医薬品容器。
【請求項４】
ホウ珪酸ガラスの１０４．０ｄＰａ・ｓにおける温度が１２００℃以下であることを特徴とする請求項１〜３の何れかに記載の医薬品容器。
【請求項５】
ホウ珪酸ガラスの液相粘度が１０４．０ｄＰａ・ｓ以上であることを特徴とする請求項１〜４の何れかに記載の医薬品容器。
【請求項６】
ホウ珪酸ガラスの３０〜３８０℃の温度範囲における熱膨張係数が７０×１０−７／℃以下であることを特徴とする請求項１〜５の何れかに記載の医薬品容器。
【請求項７】
ガラス組成として、質量％で、ＳｉＯ２  ７０〜８０％、Ａｌ２Ｏ３  ３〜１０％、Ｂ２Ｏ３  ５〜１５％、Ｎａ２Ｏ  ３〜１０％、Ｋ２Ｏ  ０〜５％、ＣａＯ  ０〜５％、ＢａＯ  ０〜３％含有するホウ珪酸ガラスを成形した後、ＫＮＯ３溶融塩中でイオン交換処理を行うことを特徴とする医薬品容器の製造方法。
【発明の詳細な説明】
【技術分野】
【０００１】
本発明は、化学強化されたホウ珪酸ガラスからなる医薬品容器に関する。
【背景技術】
【０００２】
従来、医薬品を保管する充填容器として種々の材質のガラス容器が用いられている。医薬品は大別して経口剤と注射剤とに区分され、その充填容器に用いられるガラス材質の種別は当該区分に応じて選択されている。
【０００３】
経口剤にはドリンク剤に代表されるような液剤、風邪薬や胃腸薬に代表される固形剤がある。経口剤の場合は、薬剤と空気中の水分や酸素、あるいは紫外線の遮断ができればよいため、安価なソーダガラスが用いられている。
【０００４】
一方、注射剤は直接血管に投与されるため、非常に厳しい品位が要求される。注射剤が充填される製品としてはアンプル、バイアル、プレフィルドシリンジ、カートリッジなどの形態が存在する。これらの容器は、ホウケイ酸ガラスからなるガラス管を用いて作製される。ホウケイ酸ガラスは加工しやすく、しかも充填された薬剤に影響を与えるアルカリ成分の溶出が少ない材質である。（例えば特許文献１）
さらに最近では、化学的耐久性の優れた、ホウ酸を含まない医薬品容器用ガラス材質も開発されている。（例えば特許文献２）
【先行技術文献】
【特許文献】
【０００５】
【特許文献１】特開平７−２０６４７２号公報
【特許文献２】特開２０１１−０９３７９２号公報
【発明の概要】
【発明が解決しようとする課題】
【０００６】
近年、薬学・医学の進歩により、これらの容器に充填される薬剤が変化している。従来は血液凝固剤や麻酔薬など、比較的安価な薬剤が対象であった。しかし、最近ではインフルエンザワクチンなどの予防薬、あるいは抗がん剤など、従来の薬品に比べて非常に高価な薬剤が充填されるケースが増加している。
【０００７】
このように高価な薬剤が充填された容器が製薬会社の製造工程や医療現場で破損した場合のロスは非常に大きい。製薬会社の医薬品充填工程でガラスが破損した場合は、単価の高い薬剤そのものの損失が大きい上、製造ラインがストップすることによる製造ロスも大きな問題となる。また、ガラスの破損による安全面でのリスクもある。
【０００８】
さらに、注射剤を医療従事者が投与するのではなく、患者自身が注射するセルフインジェクターという投与機器も存在し、このような使用環境でのガラスの破損はより深刻なものである。
【０００９】
一般的にガラスの初期強度は非常に高いものの、傷が入るとその強度は著しく低下する。そのため、ガラスの実強度はあまり高くなく、傷の深さに依存することが知られている。アンプル、バイアル、プレフィルドシリンジ、カートリッジなどの容器に存在する傷は、容器加工、検査、輸送、薬剤充填等、種々の過程で発生しており、最終製品の強度低下の原因となっている。
【００１０】
本発明の課題は、機械的強度が高く、通常使用での破壊に十分耐え得る医薬品容器とその製造方法を提供することである。
【課題を解決するための手段】
【００１１】
本発明者は容器表面に圧縮応力層を形成することにより、上記課題を解決できることを見いだし、本発明として提案するものである。
【００１２】
即ち、本発明の医薬品容器は、ガラス組成として、質量％で、ＳｉＯ２  ７０〜８０％、Ａｌ２Ｏ３  ３〜１０％、Ｂ２Ｏ３  ５〜１５％、Ｎａ２Ｏ  ３〜１０％、Ｋ２Ｏ  ０〜５％、ＣａＯ  ０〜５％、ＢａＯ  ０〜３％含有するホウ珪酸ガラスからなり、少なくとも容器の外表面にイオン交換処理による圧縮応力層が形成されていることを特徴とする。
【００１３】
上記構成を有する本発明の医薬品容器は、化学耐久性や耐水性に優れ、またアルカリ成分の溶出が少ない。しかも薬品の充填工程や医療現場、或いは患者自身が投与する際に、容器表面に傷がついた場合でも、圧縮応力層の存在によって容器の破損を防止することが可能になる。
【００１４】
本発明においては、圧縮応力層の深さ（ＤＯＬ）が１５μｍ以上であることが好ましい。ここで「圧縮応力層の深さ」は表面分析によるカリウムイオン濃度測定によって定量することができる。
【００１５】
上記構成によれば、容器につけられた傷の深さよりも十分に厚い圧縮応力層となることから、容器の破損を大幅に防止することが可能になる。
【００１６】
本発明においては、圧縮応力層の圧縮応力値（ＣＳ）が２５０ＭＰａ以上であることが好ましい。ここで「圧縮応力層の圧縮応力値」はセナルモン法で定量することができる。
【００１７】
上記構成によれば、十分な強度を有する圧縮応力層となることから、容器の破損を大幅に防止することが可能になる。
【００１８】
本発明においては、ホウ珪酸ガラスの１０４．０ｄＰａ・ｓにおける温度が１２００℃以下であることが好ましい。ここで、「１０４．０ｄＰａ・ｓにおける温度」とは、ガラスの粘度が１０４．０ｄＰａ・ｓとなる時の温度を意味し、白金球引き上げ法によって測定することができる。
【００１９】
ガラス管をバーナー加工して容器に成形する粘度は、大凡１０４．０ｄＰａ・ｓである。そこで上記構成を採用すれば、比較的低温でガラス管を加工することが可能となる。
【００２０】
本発明においては、ホウ珪酸ガラスの液相粘度が１０４．０ｄＰａ・ｓ以上であることが好ましい。ここで「液相粘度」とは、ガラスから結晶が析出し始める粘度を指す。液相粘度は、まず結晶が析出し始める温度（液相温度）を求め、この温度における粘度を白金球引き上げ法で測定した結果と比較することにより求めることができる。液相温度は標準篩３０メッシュ（篩目開き５００μｍ）を通過し、５０メッシュ（篩目開き３００μｍ）に残るガラス粉末を白金ボートに入れた後、温度勾配炉中に２４時間保持して、結晶の析出する温度を測定した値である。
【００２１】
上記構成によれば、ガラス管を加工する際に失透が生じ難くなり、歩留まりよく医薬品容器を製造することができる。
【００２２】
本発明においては、ホウ珪酸ガラスの３０〜３８０℃の温度範囲における熱膨張係数が７０×１０−７／℃以下であることが好ましい。ここで、「３０〜３８０℃の温度範囲における熱膨張係数」は、ディラトメーターを用いて、平均熱膨張係数を測定することにより求めることができる。
【００２３】
上記構成によれば、熱衝撃に強く急冷しても割れにくいガラスとなり、生産効率を高めることが可能になる。
【００２４】
また本発明の医薬品容器の製造方法は、ガラス組成として、質量％で、ＳｉＯ２  ７０〜８０％、Ａｌ２Ｏ３  ３〜１０％、Ｂ２Ｏ３  ５〜１５％、Ｎａ２Ｏ  ３〜１０％、Ｋ２Ｏ  ０〜５％、ＣａＯ  ０〜５％、ＢａＯ  ０〜３％含有するホウ珪酸ガラスを成形した後、ＫＮＯ３溶融塩中でイオン交換処理を行うことを特徴とする。
【００２５】
上記構成によれば、化学耐久性、耐水性等に優れ、しかも破損しにくい医薬品容器を容易に作製することができる。
【発明を実施するための形態】
【００２６】
化学強化法は、ガラスの歪点以下の温度でイオン交換処理することにより、ガラスの表面にイオン半径が大きいアルカリイオンを導入してガラス表面に圧縮応力層を形成することでガラスを強化する方法である。化学強化法で圧縮応力層を形成すれば、ガラスの厚みが小さい場合や板状でない円筒状の容器でも、圧縮応力層を適正に形成し得る。
【００２７】
本発明の医薬品容器はこの化学強化法を用いて製造される。そしてイオン交換条件を適正且つ厳密に管理すれば、容器につけられた傷の深さよりも十分に深く、しかも通常使用での破壊に十分耐えられる圧縮応力値を持つ圧縮応力層を医薬品容器の外表面に形成することができる。
【００２８】
本発明の医薬品容器は、質量％で、ＳｉＯ２  ７０〜８０％、Ａｌ２Ｏ３  ３〜１０％、Ｂ２Ｏ３  ５〜１５％、Ｎａ２Ｏ  ３〜１０％、Ｋ２Ｏ  ０〜５％、ＣａＯ  ０〜５％、ＢａＯ  ０〜３％含有するホウ珪酸ガラスからなる。ガラス組成を上記のように限定した理由を下記に示す。なお、各成分の含有範囲の説明において、％表示は、特に断りがない限り、質量％を指す。
【００２９】
ＳｉＯ２は、ガラスのネットワークを形成する成分である。ＳｉＯ２の含有量が少な過ぎると、ガラス化し難くなり、また熱膨張係数が高くなり過ぎて、耐熱衝撃性が低下し易くなる。またガラスの耐酸性が悪くなる傾向にある。一方、ＳｉＯ２の含有量が多過ぎると、溶融性や成形性が低下し易くなる。よってＳｉＯ２の含有量は７０〜８０％であり、好ましくは７０〜７７％、７０〜７５％、特に７０〜７３％である。
【００３０】
Ａｌ２Ｏ３は、イオン交換性能を高める成分であり、また歪点やヤング率を高める成分である。Ａｌ２Ｏ３の含有量が少な過ぎると、イオン交換性能を十分に発揮できない虞が生じる。一方、Ａｌ２Ｏ３の含有量が多過ぎると、溶融性や成形性が低下し易くなる。さらに、耐酸性が低下し、内部に充填した医薬品の品質劣化を起こす虞がある。よってＡｌ２Ｏ３の含有量は３〜１０％であり、好ましくは４〜９％、５〜８％、特に６〜８％である。
【００３１】
Ｂ２Ｏ３は、ガラスのネットワークを形成する成分である。また高温粘度や密度を低下させると共に、ガラスを安定化させて、結晶を析出させ難くし、液相温度を低下させる成分である。また、耐傷性を高める成分である。Ｂ２Ｏ３の含有量が多過ぎると、イオン交換によって、ヤケと呼ばれるガラス表面の着色が発生したり、耐水性が低下したり、圧縮応力層の深さが浅くなり易い。また温度変化に対して粘度変化が急になって、ガラスを成形し難くなる。Ｂ２Ｏ３の含有量が少な過ぎると、ガラスの粘度が上昇し、加工温度を上げる必要があり、Ｂ２Ｏ３がガラス中のＮａ２Ｏとともに蒸発して容器内面に付着する量が増加し、薬剤充填後のアルカリ溶出量が増加するという不具合が生じる。よってＢ２Ｏ３の含有量は５〜１５％であり、好ましくは７〜１５％、７〜１３％、９〜１３％、特に９〜１２％である。
【００３２】
Ｎａ２Ｏは、イオン交換成分であり、また高温粘度を低下させて、溶融性や成形性を高める成分である。さらにガラスの熱膨張係数を調整する成分である。Ｎａ２Ｏの含有量が少な過ぎると、溶融性が低下したり、熱膨張係数が低下したり、イオン交換性能が低下し易くなる。一方、Ｎａ２Ｏの含有量が多過ぎると、熱膨張係数が高くなり過ぎて、耐熱衝撃性が低下し、成形中に割れが生じ易くなる。また、歪点が低下し過ぎたり、ガラス組成の成分バランスを欠き、かえって耐失透性が低下する場合がある。よってＮａ２Ｏの含有量は３〜１０％であり、好ましくは３〜８％、４〜８％、５〜８％、特に５〜７％である。
【００３３】
Ｋ２Ｏは、イオン交換成分であり、また高温粘度を低下させて、溶融性や成形性を高める成分である。さらにガラスの熱膨張係数を調整する成分である。Ｋ２Ｏの含有量が多過ぎると、熱膨張係数が高くなり過ぎて、耐熱衝撃性が低下し、成形中に割れが生じ易くなる。また、歪点が低下し過ぎたり、ガラス組成の成分バランスを欠き、かえって耐失透性が低下する場合がある。更にイオン交換性能が低下しやすくなる。よってＫ２Ｏの含有量は０〜５％であり、好ましくは０〜５％、０〜４％、１〜４％、特に１〜３％である。
【００３４】
ＣａＯは、他の成分と比較して、耐失透性の低下を伴うことなく、高温粘度を低下させて、溶融性や成形性を高める成分である。またイオン交換性能を高める効果が大きい成分である。ＣａＯの含有量が多過ぎると、密度や熱膨張係数が高くなり、またガラス組成の成分バランスを欠いて、かえってガラスが失透し易くなったり、イオン交換性能が低下したり、イオン交換溶液を劣化させ易くする傾向がある。よってＣａＯの含有量は０〜５％であり、好ましくは０〜４％、０〜３％、０〜２％、特に０．５〜１％である。
【００３５】
ＢａＯは、高温粘度を低下させて、溶融性や成形性を高めたり、液相温度を低下させる成分であるが、ＢａＯの含有量が多過ぎると、イオン交換反応が阻害され易くなること加えて、密度や熱膨張係数が高くなったり、ガラスが失透し易くなる。よってＢａＯ含有量は０〜５％であり、好ましくは０〜４％、０〜３％、特に０〜２％である。
【００３６】
上記成分以外にも、例えば以下の成分を添加してもよい。
【００３７】
Ｌｉ２Ｏは、高温粘度を低下させて、溶融性や成形性を高める成分である。さらにガラスの熱膨張係数を調整する成分である。しかしＬｉ２Ｏの含有量が多くなり過ぎると、熱膨張係数が高くなり過ぎて、耐熱衝撃性が低下し、成形中に割れが生じ易くなるという不具合が生じる。Ｌｉ２Ｏは高価な原料であるため、含有させる量は少ないほうがよい。よってＬｉ２Ｏの含有量は０〜１％、０〜０．５％、特に０〜０．３％であることが好ましい。
【００３８】
ＭｇＯは、アルカリ土類金属酸化物の中では、イオン交換性能を高める効果が大きい成分である。またガラスの熱膨張係数を調整する成分である。また高温粘度を低下させて、溶融性や成形性を高める効果がある。しかし、ＭｇＯの含有量が多過ぎると、密度や熱膨張係数が高くなり易く、またガラスが失透し易くなる傾向がある。さらに化学強化した場合に、圧縮応力値が小さく、強化層の深さも浅くなる傾向がある。よってＭｇＯの含有量は０〜１０％、０〜９％、０〜８％、０〜７％、０〜６％、特に０〜５％であることが好ましい。
【００３９】
ＳｒＯは、高温粘度を低下させて、溶融性や成形性を高めたり、液相温度を低下させる成分であるが、その含有量が多過ぎると、イオン交換反応が阻害され易くなることに加えて、密度や熱膨張係数が高くなったり、ガラスが失透し易くなる。よってＳｒＯの含有量は０〜５％、０〜３％、０〜２％、特に０〜１％であることが好ましい。
【００４０】
ＴｉＯ２は、イオン交換性能を高めたり、充填された医薬品を紫外線から守る働きをする成分であり、また高温粘度を低下させる成分であるが、その含有量が多過ぎると、ガラスが着色したり、失透し易くなる。よってＴｉＯ２の含有量は０〜２％、０〜１％、０〜０．５％、０〜０．３％、０〜０．１％、特に０〜０．０５％であることが好ましい。
【００４１】
ＺｒＯ２は、イオン交換性能を顕著に高める成分であると共に、液相粘度付近の粘性や歪点を高める成分である。しかし、ＺｒＯ２の含有量が多過ぎると、耐失透性が著しく低下する虞がある。さらに化学強化した場合に、圧縮応力値が小さく、強化層の深さも浅くなる傾向がある。またＺｒＯ２の含有量が少な過ぎると上記効果が得られない。よってＺｒＯ２含有量は０．００１〜５％、０．００１〜４％、０．００１〜３％、特に０．００１〜２％であることが好ましい。
【００４２】
ＺｎＯは、イオン交換性能を高める成分であり、特に圧縮応力値を高める効果が大きい成分である。また低温粘性を低下させずに、高温粘性を低下させる成分である。しかし、ＺｎＯの含有量が多過ぎると、ガラスが分相したり、耐失透性が低下したり、圧縮応力層の深さが浅くなる傾向がある。よってＺｎＯの含有量は０〜３％、０〜２％、特に０〜１％であることが好ましい。
【００４３】
Ｆｅ２Ｏ３は、ガラス原料や工程から混入する成分である。ＴｉＯ２と適切に組み合わせることにより、容器の内部に充填された薬剤を紫外線から守る働きがある。しかし、Ｆｅ２Ｏ３の含有量が多過ぎると、ガラスが着色する虞がある。よって、Ｆｅ２Ｏ３の含有量は０．００１％〜０．５％、０．００１％〜０．２％、０．００１％〜０．１％、特に０．００１％〜０．０５％であることが好ましい。
【００４４】
清澄剤として、Ａｓ２Ｏ３、Ｓｂ２Ｏ３、Ｆ、Ｃｌ、ＳＯ３、ＳｎＯ２、ＣｅＯ２の群（好ましくはＣｌ、ＳＯ３の群）から選択された一種又は二種以上を０〜３％添加してもよい。
【００４５】
なおＣｌは、ガラス製造時の泡切れを良くする成分でもある。Ｃｌの含有量が多くなると、ガラスの生産時に蒸発したＣｌが水分と反応して、生産設備の金属を侵食する可能性がある。よって、Ｃｌの含有量は０〜１％、０〜０．５％、０〜０．３％、特に０．０１〜０．３％であることが好ましい。
【００４６】
またＳｎＯ２は、イオン交換性能を高める成分でもある。しかし、ＳｎＯ２が多くなると、ガラスの加工時にＳｎが還元してコロイドとして析出し、ガラスが褐色になる可能性がある。よってＳｎＯ２の含有量は０〜３％、０．０１〜３％、０．０５〜３％、０．１〜３％、特に０．２〜３％であることが好ましい。なおＳｎＯ２を清澄剤として使用する場合の含有量は、０．１〜１％、０．１〜０．５％、特に０．１〜０．３％であることが好ましい。
【００４７】
本発明の医薬品容器の特性について説明する。
【００４８】
本発明の医薬品容器は、圧縮応力層の圧縮応力値が２５０ＭＰａ以上、特に３００ＭＰａ以上であることが好ましい。また圧縮応力層の深さは１５μｍ以上、１７μｍ以上、特に２０μｍ以上であることが好ましい。圧縮応力値が小さ過ぎる場合、或いは圧縮応力層の深さが浅過ぎる場合は、容器の破損を十分に防止することが難しくなる。
【００４９】
本発明の医薬品容器を構成するホウ珪酸ガラスは、液相粘度が１０４．５ｄＰａ・ｓ以上であることが好ましく、特に１０４．８ｄＰａ・ｓ以上、１０５．０ｄＰａ・ｓ以上、１０５．５ｄＰａ・ｓ以上であることが望ましい。なお、液相粘度が高い程、耐失透性や成形性が向上する。また液相粘度が高いほど、ダンナー法によるガラス管の製造が容易になり、大量のガラス管を安価に供給することが可能になる。なお、ガラス組成中のＮａ２Ｏ、Ｋ２Ｏの含有量を増加させたり、Ａｌ２Ｏ３、Ｌｉ２Ｏ、ＭｇＯ、ＺｎＯ、ＴｉＯ２、ＺｒＯ２の含有量を適宜調整したりすれば、液相粘度を高めることができる。
【００５０】
本発明の医薬品容器を構成するホウ珪酸ガラスは、１０４．０ｄＰａ・ｓにおける温度が１２００℃以下、１１９０℃以下、特に１１８５℃以下であることが好ましい。１０４．０ｄＰａ・ｓにおける温度が高すぎるとガラス中のＢ２Ｏ３がガラス中のＮａ２Ｏとともに蒸発して容器内面に付着する量が増加し、薬剤充填後のアルカリ溶出量が増加するという不具合が生じるため好ましくない。
【００５１】
本発明の医薬品容器を構成するホウ珪酸ガラスは、３０〜３８０℃の温度範囲における熱膨張係数が７０×１０−７／℃以下であることが好ましく、６０×１０−７／℃以下、特に５５×１０−７／℃以下であることが望ましい。熱膨張係数を上記範囲に規制すれば、熱衝撃によって破損し難くなるため、強化処理前の予熱や強化処理後の徐冷に要する時間を短縮することができる。結果として、ガラスの製造コストを低廉化することができる。熱膨張係数が低くなり過ぎると、ガラスの粘度が上昇する傾向があり、溶融温度や成形温度が上昇してガラスを製造しづらくなる。また熱膨張係数が高くなり過ぎると、ガラスの製造工程、加工工程、滅菌工程など、種々の熱処理工程でのサーマルショックでの破損が起きる可能性が高くなる。なお、ガラス組成中のアルカリ金属酸化物、アルカリ土類金属酸化物の含有量を増加すれば、熱膨張係数が高くなり易く、逆にアルカリ金属酸化物、アルカリ土類金属酸化物の含有量を低減すれば、熱膨張係数が低下し易くなる。
【００５２】
本発明の医薬品容器は、外径寸法が５〜５０ｍｍ、５〜４０ｍｍ、特に５〜３０ｍｍであることが好ましい。また厚み寸法は０．３〜２ｍｍ、０．３〜１．５ｍｍ、特に０．４〜１．５ｍｍであることが好ましい。
【００５３】
次に、本発明の医薬品容器の製造方法を説明する。
【００５４】
まず容器の素材となる、ホウ珪酸ガラス製のガラス管を準備する。このガラス管は、ダウンドロー法、アップドロー法、ベロ−法などの成形方法によって製造することができる。
【００５５】
次にガラス管に、ガスバーナーを用いて局所的に加熱を行い、医薬品容器の形状に加工する。加工時に発生した残留歪はアニール炉に投入して取り除けばよい。
【００５６】
続いて容器内外の汚れを取り除いた後、医薬品容器をＫＮＯ３溶融塩中に静置することでイオン交換処理を行う。イオン交換温度を高くすると短時間で圧縮応力層を深くまで入れることができるが、圧縮応力値が小さくなる。反対に、イオン交換温度を低くすると圧縮応力層を深くまで入れるのに時間がかかるが、圧縮応力値を大きくすることができる。よって、イオン交換条件を適切に選択、管理することにより、容器につけられた傷の深さよりも圧縮応力層の深さが十分に大きく、かつ、通常使用での破壊に十分耐えられる圧縮応力値を持つ医薬品容器を得ることができる。例えば圧縮応力層の圧縮応力値が２５０ＭＰａ以上、且つ圧縮応力層の深さが１５μｍ以上の容器を得たい場合、イオン交換温度を４５０℃以上、イオン交換時間を９時間以内とすればよい。
【００５７】
その後、必要に応じて洗浄、熱処理等を行い、本発明の医薬品容器を得ることができる。
【実施例】
【００５８】
以下、実施例に基づいて、本発明を説明する。なお、以下の実施例は、単なる例示である。本発明は、以下の実施例に何ら限定されない。
（実施例１）
表１は、医薬品容器を構成するホウ珪酸ガラスの組成例（試料Ｎｏ．１〜５）を示している。
【００５９】
【表１】
2014169209.tif 000002
【００６０】
次のようにして表中の各試料を作製した。まず表中のガラス組成になるように、ガラス原料を調合し、白金ポットを用いて１５５０〜１７５０℃で８時間溶融した。その後、得られた溶融ガラスをカーボン板の上に流し出して、板状に成形した。得られたガラス板について、種々の特性を評価した。結果を表１に示す。
【００６１】
なお密度は、周知のアルキメデス法によって測定した値である。
【００６２】
熱膨張係数αは、ディラトメーターを用いて、３０〜３８０℃の温度範囲における平均熱膨張係数を測定した値である。
【００６３】
歪点Ｐｓ、徐冷点Ｔａは、ＡＳＴＭ  Ｃ３３６の方法に基づいて測定した値である。
【００６４】
軟化点Ｔｓは、ＡＳＴＭ  Ｃ３３８の方法に基づいて測定した値である。
【００６５】
高温粘度１０４．０ｄＰａ・ｓ及び１０３．０ｄＰａ・ｓにおける温度は、白金球引き上げ法で測定した値である。
【００６６】
液相温度ＴＬは、標準篩３０メッシュ（篩目開き５００μｍ）を通過し、５０メッシュ（篩目開き３００μｍ）に残るガラス粉末を白金ボートに入れた後、温度勾配炉中に２４時間保持して、結晶の析出する温度を測定した値である。
【００６７】
液相粘度ｌｏｇηＴＬは、液相温度におけるガラスの粘度を白金球引き上げ法で測定した値である。
【００６８】
次に、試料Ｎｏ．１のガラス試料を用いてイオン交換処理を行い、強化特性を評価した。表２、３は、強化したガラス試料（試料Ａ〜Ｉ）を示している。
【００６９】
【表２】
2014169209.tif 000003
【００７０】
【表３】
2014169209.tif 000004
【００７１】
まず、３０×３０×２ｍｍｔの大きさとなるように加工したガラス試料の両表面に光学研磨を施した後、表中の条件でＫＮＯ３溶融塩（使用履歴がないＫＮＯ３溶融塩）中に試料を浸漬することにより、イオン交換処理を行った。
【００７２】
イオン交換処理後に各試料の表面を洗浄した。続いて、表面応力計（株式会社東芝製ＦＳＭ−６０００）を用い、観察される干渉縞の本数とその間隔から表面の圧縮応力層の圧縮応力値と深さを算出した。算出に当たり、各試料の屈折率を１．５１、光学弾性定数を３０［（ｎｍ／ｃｍ）／ＭＰａ］とした。なお、強化処理前後で、ガラスの表層におけるガラス組成が微視的に異なるものの、ガラス全体として見た場合は、ガラス組成は実質的に相違しない。
【００７３】
表２、３から明らかなように、イオン交換処理を施した各試料は、表面の圧縮応力層の圧縮応力値が２３５ＭＰａ以上、深さが１３μｍ以上であった。特に試料Ａ〜Ｇは、圧縮応力層の圧縮応力値が２５０ＭＰａ以上、深さが１５μｍ以上であり、十分な大きさの圧縮応力値及び深さを持つ圧縮応力層が形成されることが確認された。
（実施例２）
実施例１のガラスを用いて、医薬品容器を作製する方法を説明する。
【００７４】
まず表１の何れかの組成となるようにバッチを調合する。
【００７５】
続いてバッチをタンク式ガラス溶融炉に投入し、１５５０〜１６５０℃で溶融した後、ダンナー成形装置にて外径１０〜４０ｍｍφ、肉厚０．３〜１．５ｍｍｔのガラス管を成形する。
【００７６】
次に、得られたガラス管をバーナー加工することによって、容量５〜２０ｍｌのバイアルに成形する。
【００７７】
その後、医薬品容器を４００〜５５０℃のＫＮＯ３溶融塩に３〜１０時間浸漬してイオン交換処理を行うことにより、医薬品容器の表面全体（外表面、内表面及び端面）に圧縮応力層を形成する。
【００７８】
このようにして得られる医薬品容器は、傷がついた場合でも、圧縮応力層の存在により、非常に破損し難いものとなる。
【産業上の利用可能性】
【００７９】
本発明の医薬品容器は、アンプル、バイアル、プレフィルドシリンジ、カートリッジ等の医薬品容器として好適である。